ДВУХСЛОЙНОЕ СТРОИТЕЛЬНОЕ ИЗДЕЛИЕ

Полезная модель относится к производству строительных изделий, технологии и составом бетонов для их изготовления, преимущественно к строительным конструкциям и способам создания изделий, конструктивно объединяющих прочностные и другие характеристики материала для изготовления строительных слоев.
Известно двухслойное строительное изделие, включающее наружный декоративный и внутренний конструкционный слои из мелкозернистого бетона с размещением в конструкционном слое внутреннего армокаркаса (RU 2017908, МПК Е04С 2/06, В32В 13/00, С04В 28/00, опубл. 15.08.1994).
Такая конструкция эффективна для использования в качестве стенового материала или покрытия, но обладает недостаточной несущей способностью.
Технический результат заключается в повышении несущей способности изделия.
Технический результат достигается тем, что двухслойное строительное изделие содержит нижний и верхний слои с размещением внутреннего армокаркаса. Нижний слой выполнен в виде слоя плотного бетона из расслаиваемой бетонной смеси, верхний слой из крупнопористого бетона, изготовленного из расслаиваемой бетонной смеси, межзерновые пустоты которого заполнены расширяющимся раствором, а армокаркас расположен в растянутых зонах обоих слоев. Высота верхнего слоя равна:
а
где:  - высота верхнего слоя;
h - общая высота нижнего и верхнего слоев.
На фиг.1 представлено двухслойное строительное изделие, на фиг.2 - разрез А-А.
Двухслойное строительное изделие содержит (фиг.1) нижний слой 1, образованный из расслаиваемой бетонной смеси, верхний слой 2, образованный пропиткой крупнопористого бетона, изготовленного из расслаиваемой бетонной смеси, межзерновые пустоты которого заполнены расширяющимся раствором. Внутренний армокаркас 3 (фиг.2) расположен в растянутых зонах нижнего 1 и верхнего 2 слоев. Высота верхнего слоя 2 равна:
а
где:  - высота верхнего слоя 2;
h - общая высота нижнего 1 и верхнего 2 слоев.
Расслаиваемая смесь содержит следующие компоненты (масс.%):
портландцемент - 14,51;
кварцевый песок фракции 0,14-0,63 мм-21,76;
суперпластификатор (С-3) - 0,19;
вода - 9,22;
гранитный щебень фракции 10-20 мм.
Усадка данного состава бетона составляет 1 мм/м.
Расширяющая смесь содержит следующие компоненты (масс.%):
расширяющийся цемент - 25;
кварцевый песок фракции 0,14-0,3153 мм - 62;
суперпластификатор (С-3) - 0,5;
вода - 12,5,
Линейное расширение данной композиции после отвердевания составляет 1 мм/м.
Проведены испытания двухслойных строительных изделий (табл.1).
Таблица 1
Свойства
Показатели
Предлагаемый
Прототип
Прогиб, мм
2,0
7,0
Разрушающая нагрузка, кгс
120
85
Как видно из результатов испытаний предлагаемая конструкция двухслойного строительного изделия является более эффективной (прогиб при действии нагрузки 0,5 от разрушающей меньше более чем в 3 раза, а прочность на 20% выше), что в конечном итоге приводит к повышению несущей способности изделия.